(57)【要約】【課題】低コストで均一な光学特性を有する光学フィルムを製造することが可能な光学フィルムの製造方法を提供する。【解決手段】長尺のプラスチックフィルムＦの表面をラビングロール４によって擦るラビング処理工程と、フィルムの表面に液晶性分子を塗布する塗布工程と、液晶性分子を固定する固定工程とを含む光学フィルムの製造方法であって、ラビング処理工程において、金属表面を有する搬送ベルト３によってフィルムを支持して搬送すると共に、フィルムを支持する搬送ベルトの下面を支持しラビングロールに対向するように複数のバックアップロール５を配設し、以下の式（１）で定義されるラビング強度ＲＳを２３００ｍｍ以上に設定し、ラビングロールの回転数ｎｒを８００ｒｐｍ以上１３００ｒｐｍ以下に設定する。  ＲＳ＝Ｎ・Ｍ｛１＋２πｒ・ｎｒ／（ｖ／６０）｝  ・・・（１）【選択図】図２
2007334056.tif 000002
【特許請求の範囲】
【請求項１】
長尺のプラスチックフィルムの表面をラビングロールによって擦るラビング処理工程と、前記ラビング処理工程を経たプラスチックフィルムの表面に液晶性分子を塗布する塗布工程と、前記塗布した液晶性分子を固定する固定工程とを含む光学フィルムの製造方法であって、
前記ラビング処理工程において、金属表面を有する搬送ベルトによって前記長尺のプラスチックフィルムを支持して搬送すると共に、前記プラスチックフィルムを支持する搬送ベルトの下面を支持し前記ラビングロールに対向するように複数のバックアップロールを配設し、以下の式（１）で定義されるラビング強度ＲＳを２３００ｍｍ以上に設定し、
前記ラビングロールの回転数を８００ｒｐｍ以上１３００ｒｐｍ以下に設定することを特徴とする光学フィルムの製造方法。
ＲＳ＝Ｎ・Ｍ｛１＋２πｒ・ｎｒ／（ｖ／６０）｝  ・・・（１）
ここで、Ｎはラビング回数（ラビングロールの個数）（無次元量）を、Ｍはラビングロールの押し込み量（ｍｍ）を、πは円周率を、ｒはラビングロールの半径（ｍｍ）を、ｎｒはラビングロールの回転数（ｒｐｍ）を、ｖはプラスチックフィルムの搬送速度（ｍｍ／ｍｉｎ）を意味する。
【請求項２】
長尺のプラスチックフィルムの表面をラビングロールによって擦るラビング処理工程と、前記ラビング処理工程を経たプラスチックフィルムの表面に液晶性分子を塗布する塗布工程と、前記塗布した液晶性分子を固定する固定工程とを含む光学フィルムの製造方法であって、
前記ラビング処理工程において、金属表面を有する搬送ベルトによって前記長尺のプラスチックフィルムを支持して搬送すると共に、前記プラスチックフィルムを支持する搬送ベルトの下面を支持し前記ラビングロールに対向するように複数のバックアップロールを配設し、以下の式（１）で定義されるラビング強度ＲＳを２３００ｍｍ以上に設定し、
予め前記ラビングロールの回転数を順次増加させて、各回転数での前記搬送ベルトの上下方向の振動振幅を測定し、該測定値が所定の基準値を初めて超える回転数未満に前記ラビングロールの回転数を設定することを特徴とする光学フィルムの製造方法。
ＲＳ＝Ｎ・Ｍ｛１＋２πｒ・ｎｒ／（ｖ／６０）｝  ・・・（１）
ここで、Ｎはラビング回数（ラビングロールの個数）（無次元量）を、Ｍはラビングロールの押し込み量（ｍｍ）を、πは円周率を、ｒはラビングロールの半径（ｍｍ）を、ｎｒはラビングロールの回転数（ｒｐｍ）を、ｖはプラスチックフィルムの搬送速度（ｍｍ／ｍｉｎ）を意味する。
【請求項３】
前記複数のバックアップロールは、互いに略平行に配設された複数の棒状のバックアップロールとされ、隣接する各バックアップロールの軸間距離を５０ｍｍ以上９０ｍｍ以下に設定することを特徴とする請求項１又は２に記載の光学フィルムの製造方法。
【請求項４】
前記バックアップロールの外径を３０ｍｍ以上８０ｍｍ以下に設定することを特徴とする請求項３に記載の光学フィルムの製造方法。
【請求項５】
前記プラスチックフィルムは、トリアセチルセルロースフィルム又はポリエチレンテレフタレートフィルムであることを特徴とする請求項１から４の何れかに記載の光学フィルムの製造方法。  
【請求項６】
前記トリアセチルセルロースフィルムは、ケン化処理されていることを特徴とする請求項５に記載の光学フィルムの製造方法。
【請求項７】
前記ラビングロールに起毛布が巻回されていることを特徴とする請求項１から６の何れかに記載の光学フィルムの製造方法。
【請求項８】
前記起毛布は、レーヨン、コットン、ナイロン、ポリアセテート及びこれらの混合物の内の何れかであることを特徴とする請求項７に記載の光学フィルムの製造方法。
【請求項９】
前記搬送ベルトの厚みは、０．５ｍｍ以上２．０ｍｍ以下であることを特徴とする請求項１から８の何れかに記載の光学フィルムの製造方法。
【発明の詳細な説明】
【技術分野】
【０００１】
本発明は、液晶表示装置等の光学補償や反射防止などに用いられる光学フィルムの製造方法に関し、特に低コストで均一な光学特性を有する光学フィルムを製造することが可能な製造方法に関する。
【背景技術】
【０００２】
従来より、基材の表面上に液晶材料を塗布して配向させることにより製造される種々の光学素子が知られている。このような光学素子の製造工程においては、液晶材料を基材表面上で配向させるため、例えば起毛布によって基材表面を一方向に擦るラビング処理を施すのが一般的である。例えば、光学素子が液晶セルである場合には、基材としてのガラス基板単位でラビング処理が施されることになる。しかしながら、基材としてプラスチックフィルムを用いる光学素子（光学フィルム）の場合には、裁断したフィルム単位でラビング処理を施すよりも、長尺のプラスチックフィルムを用いていわゆるロール・ツー・ロール方式で連続的にラビング処理を施す方が、製造効率ひいてはコスト面で圧倒的に有利である。
【０００３】
従って、光学フィルムを製造するに際し、上記のようなロール・ツー・ロール方式によって長尺フィルムに連続的にラビング処理を施す方法として、従来より種々の方法が提案されている。
【０００４】
例えば、特許文献１には、鏡面仕上げをされた金属表面を有する搬送ベルトにて長尺フィルムを搬送しながら、搬送ベルト上に配置されたラビングロールで前記フィルム表面にラビング処理を施すことを特徴とするラビング方法が提案されている。
【０００５】
また、特許文献２には、長尺フィルムをラビングロールと該ラビングロールに対向して配置されたバックアップロールとの間に連続的に搬送させながら、前記ラビングロールで前記フィルム表面にラビング処理を施すことを特徴とするラビング方法が提案されている。
【０００６】
一方、光学フィルムを製造するに際し、ラビング処理を施す基材としては、一般的に、直鎖状の構造を有する材料、例えば、トリアセチルセルロース（ＴＡＣ）フィルムやポリエチレンテレフタレート（ＰＥＴ）フィルムなどが用いられている。また、ラビング処理を施した基材（フィルム）の表面に塗布する液晶材料としては、１つ又はそれ以上の官能基を有する液晶性分子が用いられている。そして、液晶性分子を適宜の有機溶媒などを用いて溶液化し、ラビング処理を施したフィルムの表面に塗布した後、乾燥・配向させ、適宜の紫外線などを露光して架橋させて固定することにより光学フィルムを製造している。
【特許文献１】特開２００４−１７０４５４号公報
【特許文献２】特開平６−１１００５９号公報
【発明の開示】
【発明が解決しようとする課題】
【０００７】
しかしながら、例えば、長尺のＴＡＣフィルムやＰＥＴフィルムを基材として用い、ロール・ツー・ロール方式によって連続的にラビング処理を施す場合、ラビング処理を施す前のロールに巻回した状態の基材にブロッキング（基材同士が光学的に界面を有さずに密着する現象）が生じる場合がある。
【０００８】
上記のような基材においては、ブロッキングが生じた部分の表面状態が変化するため、当該基材にラビング処理を施しても、ブロッキングが生じた部分とそれ以外の部分とでは配向特性が変化し、液晶性分子にドメインが発生することによって均一な配向状態が得られない場合があるという問題がある。例えば、製造する光学フィルムが、液晶ディスプレイに用いる位相差フィルムである場合、画面内での均一性が重要であるため、上記のような不均一な配向状態の位相差フィルムでは殆ど商品価値が得られないことになる。
【０００９】
ブロッキングが生じた基材についても均一な配向特性を得るためには、例えば、特許文献１に記載の方法においてラビングロールの押し込み量を大きくすることが考えられる。しかしながら、押し込み量をどの程度大きくすれば良いかについて、特許文献１には開示も示唆もない上、押し込み量を大きくし過ぎると、搬送ベルトの弛みの影響等により安定した状態でラビング処理が施せないという問題がある。
【００１０】
また、特許文献２に記載の方法においてラビングロールの押し込み量を大きくすることによっても、ブロッキングが生じた基材について均一な配向特性が得られる可能性があると考えられる。しかしながら、押し込み量をどの程度大きくすれば良いかについて、特許文献２には開示も示唆もない上、押し込み量を大きくし且つ安定した状態でラビング処理を施すためには、ラビングロールとバックアップロールとの間に高度な据付精度等が必要となるため、現実的ではないという問題がある。
【００１１】
本発明は、斯かる従来技術の問題を解決するべくなされたものであり、たとえブロッキングが生じるような基材を用いる場合であっても、低コストで均一な光学特性を有する光学フィルムを製造することが可能な製造方法を提供することを課題とする。
【課題を解決するための手段】
【００１２】
上記課題を解決するべく、本発明の発明者らは鋭意検討した結果、
（１）ラビング処理を施す際に、基材としての長尺のプラスチックフィルムを支持して搬送する搬送ベルトの下面を支持する複数のバックアップロールを配設することにより、ラビングロールの押し込み量を大きくしたとしても、安定した状態でラビング処理を施すことが可能であること、
（２）プラスチックフィルムにブロッキングが生じているような場合であっても、「ラビング強度」と称されるパラメータの値を所定値以上とすることにより、均一な配向特性を得ることが可能であること、
（３）ただし、ラビングロールの回転数が所定の範囲にある場合、異物が基材表面に付着し易くなり、光学フィルムの外観不良（輝点の出現）を引き起こすこと、
を見出した。
なお、上記（３）の現象は、ラビングロールの回転数が所定の範囲にある場合、ラビングロールと搬送ベルトとが共振して、搬送ベルトの上下方向の振動振幅が大きくなり、搬送ベルトによって支持される基材（プラスチックフィルム）の表面の平滑性が低下する結果、表面が過度に削れて、それが異物として基材表面に付着し易くなることが原因であると考えられる。
本発明の発明者らは、上記新しい知見に基づき、本発明を完成させたものである。
【００１３】
すなわち、本発明は、長尺のプラスチックフィルムの表面をラビングロールによって擦るラビング処理工程と、前記ラビング処理工程を経たプラスチックフィルムの表面に液晶性分子を塗布する塗布工程と、前記塗布した液晶性分子を固定する固定工程とを含む光学フィルムの製造方法であって、前記ラビング処理工程において、金属表面を有する搬送ベルトによって前記長尺のプラスチックフィルムを支持して搬送すると共に、前記プラスチックフィルムを支持する搬送ベルトの下面を支持し前記ラビングロールに対向するように複数のバックアップロールを配設し、以下の式（１）で定義されるラビング強度ＲＳを２３００ｍｍ以上に設定し、前記ラビングロールの回転数を８００ｒｐｍ以上１３００ｒｐｍ以下に設定することを特徴とする光学フィルムの製造方法を提供するものである。
ＲＳ＝Ｎ・Ｍ｛１＋２πｒ・ｎｒ／（ｖ／６０）｝  ・・・（１）
ここで、Ｎはラビング回数（ラビングロールの個数）（無次元量）を、Ｍはラビングロールの押し込み量（ｍｍ）を、πは円周率を、ｒはラビングロールの半径（ｍｍ）を、ｎｒはラビングロールの回転数（ｒｐｍ）を、ｖはプラスチックフィルムの搬送速度（ｍｍ／ｍｉｎ）を意味する。
【００１４】
斯かる発明によれば、ロール・ツー・ロール方式によって長尺のプラスチックフィルムに連続的にラビング処理を施すことが可能であるため低コストであると共に、ラビング強度を２３００ｍｍ以上に設定することにより、プラスチックフィルムに均一な配向特性を付与することができ、ひいては均一な光学特性を有する光学フィルムを製造することが可能である。
【００１５】
また、ラビングロールの回転数を１３００ｒｐｍ以下に設定することにより、ラビングロールと搬送ベルトとの共振現象が生じず、搬送ベルトの上下方向の振動振幅を低減することができる。その結果、異物が基材（プラスチックフィルム）表面に付着し難くなり、良好な光学フィルムの外観を維持することが可能である。一方、ラビングロールの回転数を８００ｒｐｍ以上に設定することにより、ラビング強度を２３００ｍｍ以上に設定するために必要なラビングロールの押し込み量を低減することができるため、ラビングロールの押し込み量を大きく設定し過ぎて基材を傷つけてしまう虞もない。
【００１６】
なお、本発明における「ラビングロールの押し込み量」とは、プラスチックフィルム表面に対してラビングロールの位置を変動させた場合において、ラビングロール（ラビングロールに起毛布を巻回した場合には起毛布の毛先）が最初にプラスチックフィルム表面に接した位置を原点（０点）とし、当該原点からプラスチックフィルムに向けてラビングロールを押し込んだ量（位置の変動量）を意味する。
【００１７】
なお、ラビングロールと搬送ベルトの共振現象が生じるラビングロールの回転数の範囲は、搬送ベルトの厚みやプラスチックフィルムの搬送速度などによって変動する可能性がある。従って、ラビングロールと搬送ベルトとの共振現象が生じないようにするには、ラビングロールの回転数以外の各種パラメータを設定した後、ラビングロールの回転数を種々の値に変更し、実際に搬送ベルトの上下方向の振動振幅を測定した結果に基づいて、用いるラビングロールの回転数を設定することも可能である。
【００１８】
従って、前記課題を解決するべく、本発明は、長尺のプラスチックフィルムの表面をラビングロールによって擦るラビング処理工程と、前記ラビング処理工程を経たプラスチックフィルムの表面に液晶性分子を塗布する塗布工程と、前記塗布した液晶性分子を固定する固定工程とを含む光学フィルムの製造方法であって、前記ラビング処理工程において、金属表面を有する搬送ベルトによって前記長尺のプラスチックフィルムを支持して搬送すると共に、前記プラスチックフィルムを支持する搬送ベルトの下面を支持し前記ラビングロールに対向するように複数のバックアップロールを配設し、以下の式（１）で定義されるラビング強度ＲＳを２３００ｍｍ以上に設定し、予め前記ラビングロールの回転数を順次増加させて、各回転数での前記搬送ベルトの上下方向の振動振幅を測定し、該測定値が所定の基準値を初めて超える回転数未満に前記ラビングロールの回転数を設定することを特徴とする光学フィルムの製造方法としても提供される。
ＲＳ＝Ｎ・Ｍ｛１＋２πｒ・ｎｒ／（ｖ／６０）｝  ・・・（１）
ここで、Ｎはラビング回数（ラビングロールの個数）（無次元量）を、Ｍはラビングロールの押し込み量（ｍｍ）を、πは円周率を、ｒはラビングロールの半径（ｍｍ）を、ｎｒはラビングロールの回転数（ｒｐｍ）を、ｖはプラスチックフィルムの搬送速度（ｍｍ／ｍｉｎ）を意味する。
【００１９】
斯かる発明によっても、ロール・ツー・ロール方式によって長尺のプラスチックフィルムに連続的にラビング処理を施すことが可能であるため低コストであると共に、ラビング強度を２３００ｍｍ以上に設定することにより、プラスチックフィルムに均一な配向特性を付与することができ、ひいては均一な光学特性を有する光学フィルムを製造することが可能である。
【００２０】
また、予め前記ラビングロールの回転数を順次増加させて、各回転数での前記搬送ベルトの上下方向の振動振幅を測定し、該測定値が所定の基準値を初めて超える回転数未満に前記ラビングロールの回転数を設定することにより、ラビングロールと搬送ベルトとの共振現象が生じず、搬送ベルトの上下方向の振動振幅が低減する回転数を設定することができる。その結果、異物が基材（プラスチックフィルム）表面に付着し難くなり、良好な光学フィルムの外観を維持することが可能である。
【００２１】
また、本発明の発明者らは鋭意検討した結果、下記（Ａ）及び（Ｂ）の事象を見出した。
（Ａ）ラビング処理を施す際に、基材としての長尺のプラスチックフィルムを支持して搬送する搬送ベルトの下面を支持する複数の棒状のバックアップロールを互いに略平行に配設することにより、バックアップロールに支持される搬送ベルトの平坦度が高まり易い。  
（Ｂ）上記（Ａ）において、隣接するバックアップロールの軸間距離を５０ｍｍよりも小さく設定する場合には、バックアップロールの外径を必然的に小さくする必要がある。この場合、プラスチックフィルムの搬送速度が一定であるとすると、バックアップロールの外径が大きい場合に比べて、ラビング処理時にバックアップロールが高速回転することになり、この際に発生する熱によって、搬送ベルトに支持されたプラスチックフィルムが変形する等の問題が生じる虞がある。一方、隣接するバックアップロールの軸間距離を９０ｍｍよりも大きく設定する場合には、搬送ベルトの平坦度が低下することにより、配向ムラが生じ外観不良が発生し易いという問題がある。従って、上記のような問題を回避するには、隣接するバックアップロールの軸間距離は、５０ｍｍ以上９０ｍｍ以下に設定することが好ましく、６０ｍｍ以上８０ｍｍ以下に設定することがより好ましい。
【００２２】
すなわち、好ましくは、前記複数のバックアップロールは、互いに略平行に配設された複数の棒状のバックアップロールとされ、隣接する各バックアップロールの軸間距離が５０ｍｍ以上９０ｍｍ以下（より好ましくは、６０ｍｍ以上８０ｍｍ以下）に設定される。
【００２３】
斯かる好ましい構成によれば、プラスチックフィルムにより一層均一な配向特性を付与することができ、ひいてはより一層均一な光学特性を有する光学フィルムを製造することが可能である。
【００２４】
なお、前記バックアップロールの外径（直径）を３０ｍｍより小さく設定する場合には、プラスチックフィルムの搬送速度が一定であるとすると、バックアップロールの外径が大きい場合に比べて、ラビング処理時にバックアップロールが高速回転することになり、この際に発生する熱によって、搬送ベルトに支持されたプラスチックフィルムが変形する等の問題が生じる虞がある。一方、バックアップロールの外径を８０ｍｍよりも大きく設定する場合には、搬送ベルトの平坦度が低下することにより、配向ムラが生じ外観不良が発生し易いという問題がある。
【００２５】
従って、前記バックアップロールの外径は、３０ｍｍ以上８０ｍｍ以下（より好ましくは４０ｍｍ以上７０ｍｍ以下）に設定することが好ましい。
【００２６】
本発明に係る製造方法は、前記プラスチックフィルムがトリアセチルセルロースフィルム又はポリエチレンテレフタレートフィルムである場合に特に有効である。また、前記プラスチックフィルムには、表面にポリビニルアルコール等の配向膜が形成されていてもよい。
【００２７】
また、前記トリアセチルセルロースフィルムは、ケン化処理されていることが好ましい。
【００２８】
トリアセチルセルロースフィルムをケン化処理することにより、本発明に係る製造方法によって製造された光学フィルムをロール状に巻き取った際に、トリアセチルセルロースフィルムの表面に固定された液晶性分子の層が破壊される現象（いわゆるブロッキング）を防止することが可能である。
【００２９】
また、ラビングロールに起毛布が巻回されていることが好ましい。
【００３０】
前記起毛布としては、例えば、レーヨン、コットン、ナイロン、ポリアセテート及びこれらの混合物の何れかを用いることが好ましい。
【００３１】
さらに、前記搬送ベルトの厚みとしては、容易に弛まないようにする一方で可撓性を付与するべく、好ましくは０．５ｍｍ〜２．０ｍｍ（より好ましくは０．７〜１．５ｍｍ）とされる。
【発明の効果】
【００３２】
本発明に係る光学フィルムの製造方法によれば、低コストで均一な光学特性を有する光学フィルムを製造することが可能である。また、基材表面に異物が付着し難く、良好な光学フィルムの外観を維持することが可能である。
【発明を実施するための最良の形態】
【００３３】
以下、添付図面を参照しつつ、本発明の一実施形態について説明する。
図１は、本発明の一実施形態に係る光学フィルムの製造方法におけるラビング処理工程を実施するためのラビング処理装置の概略構成を示す斜視図である。図１に示すように、本実施形態に係るラビング処理装置１００は、駆動ロール１、２と、駆動ロール１、２間に架設され、長尺のプラスチックフィルムＦを支持して搬送する無限軌道の搬送ベルト３と、搬送ベルト３の上方において上下方向に昇降可能に配設されたラビングロール４と、プラスチックフィルムＦを支持する搬送ベルト３の下面を支持しラビングロール４に対向するように配設された複数（本実施形態では５つ）の棒状のバックアップロール５とを備えている。なお、ラビング装置１００の前後には、必要に応じて適切な静電気除去装置や除塵装置等を設置しても良い。
【００３４】
搬送ベルト３は、プラスチックフィルムＦを支持する側の表面が鏡面仕上げされた金属表面（搬送ベルト３全体を金属製としてもよい）とされている。斯かる金属としては、銅や鋼等の各種金属材料を用いることができるが、強度、硬度、耐久性の点よりステンレス鋼を用いることが好ましい。プラスチックフィルムＦとの密着性を確保するため、鏡面仕上げの程度としては、表面粗さ（Ｒａ）を０．０２μｍ以下とすることが好ましく、より好ましくは、０．０１μｍ以下とされる。また、プラスチックフィルムＦの弛みを防止するには、これを支持する搬送ベルト３の弛みを防止する必要がある。搬送ベルト３の弛みを防止すると共に、駆動ロール１、２間に架設するためにある程度の可撓性を付与する必要があることに鑑みれば、搬送ベルト３の厚みは、０．５ｍｍ〜２．０ｍｍとすることが好ましく、より好ましくは０．７ｍｍ〜１．５ｍｍとされる。また、搬送ベルト３の弛みを防止すると共に、搬送ベルト３の張力強度を考慮すれば、搬送ベルト３に付与する張力は、０．５〜２０ｋｇ重／ｍｍ２とすることが好ましく、より好ましくは、２〜１５ｋｇ重／ｍｍ２とされる。
【００３５】
ラビングロール４は、その外周面に起毛布が巻回されている。起毛布の材質や形状等は、ラビング処理を施されるプラスチックフィルムＦの材質に応じて適宜選択すればよい。一般的には、起毛布として、レーヨン、コットン又はこれらの混合物等を適用することができる。本実施形態に係るラビングロール４の回転軸は、プラスチックフィルムＦの搬送方向（図１の矢符で示す方向）に対して直角方向から傾斜（例えば、傾斜角度０°〜４５°）させることができるように、すなわち、プラスチックフィルムＦの長辺に対して任意の軸角度に設定できるように構成されている。また、ラビングロール４の回転方向は、ラビング処理の条件に応じて適宜選択可能である。
【００３６】
複数のバックアップロール５は、前述のように、プラスチックフィルムＦを支持する搬送ベルト３の下面を支持しラビングロール４に対向するように配設されている。斯かる複数のバックアップロール５が配設されていることにより、ラビングロール４の回転軸を傾斜させた状態で押し込んだとしても、また、ラビングロール４の押し込み量を大きくしたとしても、安定した状態でラビング処理を施すことが可能である。
【００３７】
以上に説明した構成を有するラビング装置１００を用いてプラスチックフィルムＦにラビング処理を施すに際し、所定のロール（図示せず）に巻回した状態の長尺のプラスチックフィルムＦの先端が、複数の搬送ロール（図示せず）を経て搬送ベルト３上に供給される。そして、駆動ロール１、２を回転駆動させることにより、搬送ベルト３の上部が図１の矢符で示す方向に移動し、これに伴いプラスチックフィルムＦも搬送ベルト３と共に搬送され、ラビングロール４によってラビング処理が施されることになる。
【００３８】
ここで、本実施形態に係るラビング処理工程においては、以下の式（１）で定義されるラビング強度ＲＳを２３００ｍｍ以上（より好ましくは２６００ｍｍ以上）に設定することを特徴としている。
ＲＳ＝Ｎ・Ｍ｛１＋２πｒ・ｎｒ／（ｖ／６０）｝  ・・・（１）
【００３９】
図２は、図１に示すラビング処理装置１００を部分的に表す正面図であり、図２（ａ）はラビングロール４近傍の正面図を、図２（ｂ）はラビングロール４とプラスチックフィルムＦ表面との接触箇所近傍を拡大して示す正面図である。図２に示すように、上記式（１）において、Ｎはラビング回数（ラビングロール４の個数に相当し、本実施形態では１）（無次元量）を、Ｍはラビングロール４の押し込み量（ｍｍ）を、πは円周率を、ｒはラビングロール４（本実施形態では起毛布４ａを含む）の半径（ｍｍ）を、ｎｒはラビングロールの回転数（ｒｐｍ）を、ｖはプラスチックフィルムＦの搬送速度（ｍｍ／ｍｉｎ）を意味する。なお、ラビングロールの押し込み量Ｍとは、図２（ｂ）に示すように、プラスチックフィルムＦ表面に対してラビングロール４の位置を変動させた場合において、ラビングロール４に巻回した起毛布４ａの毛先が最初にプラスチックフィルム表面Ｆに接した位置（図２（ｂ）において破線で示す位置）を原点（０点）とし、当該原点からプラスチックフィルムＦに向けてラビングロール４を押し込んだ量（図２（ｂ）において実線で示す位置まで押し込んだ量）を意味する。
【００４０】
上記のように、ラビング強度ＲＳを２３００ｍｍ以上に設定することにより、たとえプラスチックフィルムＦにブロッキングが生じていたとしても均一な配向特性を付与することができ、ひいては均一な光学特性を有する光学フィルムを製造することが可能である。
【００４１】
また、本実施形態に係るラビング処理工程においては、ラビングロール４の回転数ｎｒを８００ｒｐｍ以上１３００ｒｐｍ以下に設定することを特徴としている。
【００４２】
ラビングロール４の回転数ｎｒを１３００ｒｐｍ以下に設定することにより、ラビングロール４と搬送ベルト３との共振現象が生じず、搬送ベルト３の上下方向の振動振幅を低減することができる。その結果、異物がプラスチックフィルムＦ表面に付着し難くなり、良好な光学フィルムの外観を維持することが可能である。一方、ラビングロール４の回転数ｎｒを８００ｒｐｍ以上に設定することにより、ラビング強度ＲＳを２３００ｍｍ以上に設定するために必要なラビングロール４の押し込み量を低減することができるため、ラビングロール４の押し込み量を大きく設定し過ぎてプラスチックフィルムＦを傷つけてしまう虞もない。
【００４３】
なお、ラビングロール４と搬送ベルト３の共振現象が生じるラビングロール４の回転数ｎｒの範囲は、搬送ベルト３の厚みやプラスチックフィルムＦの搬送速度ｖなどによって変動する可能性がある。従って、ラビングロール４と搬送ベルト３との共振現象が生じないようにするには、ラビングロール４の回転数ｎｒ以外のラビング装置１００の各種パラメータを設定した後、ラビングロール４の回転数ｎｒを種々の値に変更し、実際に搬送ベルト３の上下方向の振動振幅を測定した結果に基づいて、用いるラビングロール４の回転数ｎｒを設定することも可能である。具体的には、予めラビングロール４の回転数を順次増加させて、各回転数での搬送ベルト３の上下方向の振動振幅を測定し、該測定値が所定の基準値を初めて超える回転数未満にラビングロール４の回転数ｎｒを設定すればよい。
【００４４】
本実施形態に係る製造方法の適用対象となるプラスチックフィルムＦとしては、その表面をラビング処理するか或いはその表面に形成した配向膜をラビング処理することにより、後述するように表面に塗布した液晶性分子を配向させることのできる機能が付与される限りにおいて、その材質に特に制限はない。
【００４５】
例えば、プラスチックフィルムＦとしては、トリアセチルセルロース（ＴＡＣ）、ポリエチレン、ポリプロピレン、ポリ（４−メチルペンテン−１）等のポリオレフィン、ポリイミド、ポリイミドアミド、ポリエーテルイミド、ポリアミド、ポリエーテルエーテルケトン、ポリエーテルケトン、ポリケトンサルファイド、ポリエーテルスルホン、ポリスルホン、ポリフェニレンサルファイド、ポリフェニレンオキサイド、ポリエチレンテレフタレート、ポリブチレンテレフタレート、ポリエチレンナフタレート、ポリアセタール、ポリカーボネート、ポリアリレート、アクリル樹脂、ポリビニルアルコール、ポリプロピレン、セルロース系プラスチックス、エポキシ樹脂、フェノール樹脂等からなるフィルムを挙げることができる。また、上記のフィルムに、一軸延伸等の延伸処理を施した複屈折性を有する延伸フィルム等を配向膜として積層した積層体も、プラスチックフィルムＦとして使用することができる。
【００４６】
しかしながら、本実施形態に係る製造方法は、ブロッキングが生じ易いフィルム、例えばトリアセチルセルロースフィルムやポリエチレンテレフタレートフィルム等に特に有効である。また、本実施形態に係る製造方法によって製造された光学フィルムをロール状に巻き取った際に、トリアセチルセルロースフィルムの表面に固定された液晶性分子の層が破壊される現象を防止するには、トリアセチルセルロースフィルムをケン化処理することが好ましい。
【００４７】
なお、ラビング強度ＲＳを２３００ｍｍ以上に設定し、且つラビングロール４の回転数ｎｒを８００ｒｐｍ以上１３００ｒｐｍ以下に設定する限りにおいて、或いは、ラビング強度ＲＳを２３００ｍｍ以上に設定し、且つ予めラビングロール４の回転数を順次増加させて、各回転数での搬送ベルト３の上下方向の振動振幅を測定し、該測定値が所定の基準値を初めて超える回転数未満にラビングロール４の回転数ｎｒを設定する限りにおいて、各パラメータは任意に選択可能である。ただし、装置仕様等の関係上、一般的には、プラスチックフィルムＦの搬送速度ｖは１〜５０ｍ／ｍｉｎ、好ましくは１〜１０ｍ／ｍｉｎの範囲で、ラビングロール４の押し込み量Ｍは１００〜２０００μｍ、好ましくは１００〜１０００μｍの範囲で且つラビング強度ＲＳが２３００ｍｍ以上となる組合せでそれぞれ選択される。
【００４８】
以上のようにしてラビング処理を施されたプラスチックフィルムＦの表面には、液晶性分子が塗布され、当該塗布した液晶性分子を硬化又は固化することによって光学フィルムが製造される。
【００４９】
液晶性分子を塗布する際には、一般的に、液晶化合物が溶解された溶液が用いられる。前記溶液に含有される液晶分子としては、液晶ポリマー、液晶プレポリマー、液晶モノマーなどが適宜用いられる。
【００５０】
液晶ポリマーを用いる場合、液晶ポリマー溶液をプラスチックフィルムＦの表面に塗布した後、液晶相を示す温度領域以上になるまで加熱し、乾燥させた後、液晶相を示す状態のままで室温まで急冷することにより、光学異方性を示す液晶状態を固定化することが可能である。
【００５１】
液晶プレポリマーや液晶モノマーを用いる場合、これらの溶液をプラスチックフィルムＦの表面に塗布した後、液晶相を示す温度領域以上になるまで加熱し、乾燥させた後、液晶相を示す状態の温度まで冷却し、紫外線などを露光することにより架橋させて、光学異方性を示す液晶状態を固定化することが可能である。
【００５２】
前記液晶モノマーとしては、例えば、以下の化学式（２）〜（１７）の何れかで表されるモノマーを選択することが可能である。
2007334056.tif 000003
2007334056.tif 000004
2007334056.tif 000005
2007334056.tif 000006
【００５３】
そして、液晶モノマー溶液には、好ましくは、重合剤や架橋剤が含まれる。これら重合剤及び架橋剤としては、特に制限されないが、例えば、以下のようなものが使用できる。前記重合剤としては、例えば、ベンゾイルパーオキサイド（ＢＰＯ）、アゾビスイソブチロニトリル（ＡＩＢＮ）等が使用でき、前記架橋剤としては、例えば、イソシアネート系架橋剤、エポキシ系架橋剤、金属キレート架橋剤等が使用できる。これらはいずれか一種類でもよいし、二種類以上を併用してもよい。
【００５４】
液晶モノマー溶液の塗工液は、例えば、前記の液晶モノマーを、適当な溶媒に溶解・分散することによって調製できる。前記溶媒としては、特に制限されないが、例えば、例えば、クロロホルム、ジクロロメタン、四塩化炭素、ジクロロエタン、テトラクロロエタン、塩化メチレン、トリクロロエチレン、テトラクロロエチレン、クロロベンゼン、オルソジクロロベンゼン等のハロゲン化炭化水素類、フェノール、ｐ−クロロフェノール、ｏ−クロロフェノール、ｍ−クレゾール、ｏ−クレゾール、ｐ−クレゾールなどのフェノール類、ベンゼン、トルエン、キシレン、メトキシベンゼン、１，２−ジメトキシベンゼン等の芳香族炭化水素類、アセトン、メチルエチルケトン（ＭＥＫ）、メチルイソブチルケトン、シクロヘキサノン、シクロペンタノン、２−ピロリドン、Ｎ−メチル−２−ピロリドン等のケトン系溶媒、酢酸エチル、酢酸ブチルなどのエステル系溶媒、ｔ−ブチルアルコール、グリセリン、エチレングリコール、トリエチレングリコール、エチレングリコールモノメチルエーテル、ジエチレングリコールジメチルエーテル、プロピレングリコール、ジプロピレングリコール、２−メチル−２，４−ペンタンジオールのようなアルコール系溶媒、ジメチルホルムアミド、ジメチルアセトアミドのようなアミド系溶媒、アセトニトリル、ブチロニトリルのようなニトリル系溶媒、ジエチルエーテル、ジブチルエーテル、テトラヒドロフラン、ジオキサンのようなエーテル系溶媒、あるいは二硫化炭素、エチルセルソルブ、ブチルセルソルブ等が使用できる。これらの中でも好ましくは、トルエン、キシレン、メシチレン、ＭＥＫ、メチルイソブチルケトン、シクロヘキサノン、エチルセロソルブ、ブチルセロソルブ、酢酸エチル、酢酸ブチル、酢酸プロピル、酢酸エチルセロソルブである。これらの溶剤は、例えば、一種類でもよいし、二種類以上を混合して使用してもよい。
【００５５】
前記塗工液は、例えば、ロールコート法、スピンコート法、ワイヤバーコート法、ディップコート法、エクストルージョン法、カーテンコート法、スプレコート法等の従来公知の方法によって流動展開させればよく、この中でも、塗布効率の点からスピンコート、エクストルージョンコートが好ましい。
【００５６】
液晶モノマー溶液の塗工液をプラスチックフィルムＦの表面に塗布した後の加熱処理の温度条件は、例えば、用いる液晶モノマーの種類、具体的には液晶モノマーが液晶性を示す温度に応じて適宜決定できるが、通常、４０〜１２０℃の範囲であり、好ましくは５０〜１００℃の範囲であり、より好ましくは６０〜９０℃の範囲である。前記温度が４０℃以上であれば、通常、十分に液晶モノマーを配向することができ、前記温度が１２０℃以下であれば、例えば、耐熱性の面においてプラスチックフィルムＦの選択肢が広がることになる。
【００５７】
前記溶解する液晶化合物としては、塗布可能なものである限り特に制限されないが、例えば、棒状液晶化合物、平板状液晶化合物、或いは、これらの重合物が用いられる。より具体的には、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類、アルケニルシクロヘキシルベンゾニトリル類などの液晶化合物や、これらの重合物が好ましく用いられる。
【００５８】
以上に説明した本実施形態に係る製造方法によって製造される光学フィルムには、公知の方法を適宜適用することにより、位相差、色補償、視野角拡大、反射防止等の機能を付与することが可能であり、液晶ディスプレイ、プラズマディスプレイ、ＥＬディスプレイ等の各種表示装置用の光学フィルムとして使用することが可能である。
【００５９】
なお、本実施形態では、好ましい構成として、互いに略平行に配設された複数の棒状のバックアップロール５について、隣接する各バックアップロール５の軸間距離（図２のＬ１〜Ｌ４）が５０ｍｍ以上９０ｍｍ以下（より好ましくは、６０ｍｍ以上８０ｍｍ以下）に設定されている。
【００６０】
斯かる構成により、バックアップロール５に支持される搬送ベルト３の平坦度が高まり易い。また、軸間距離Ｌ１〜Ｌ４が５０ｍｍ以上に設定されているため（これによりバックアップロールの外径が必然的にある程度大きくなる）、ラビング処理時にバックアップロール５が高速回転することがなく、この際に発生する熱によって、搬送ベルト３に支持されたプラスチックフィルムＦが変形する等の問題が生じ難い。さらには、軸間距離Ｌ１〜Ｌ４が９０ｍｍ以下に設定されているため、搬送ベルト３の平坦度が低下することもなく、プラスチックフィルムＦに均一な配向特性を付与することができる。
【００６１】
各バックアップロール５の外径は、好ましくは３０ｍｍ以上８０ｍｍ以下（より好ましくは４０ｍｍ以上７０ｍｍ以下）に設定される。バックアップロール５の外径を３０ｍｍ以上に設定することにより、ラビング処理時にバックアップロール５が高速回転することがなく、この際に発生する熱によって、搬送ベルト３に支持されたプラスチックフィルムＦが変形する等の問題が生じ難い。また、バックアップロールの外径を８０ｍｍ以下に設定することにより、搬送ベルト３の平坦度が低下することもなく、プラスチックフィルムＦに均一な配向特性を付与することができる。
【００６２】
なお、本実施形態では、バックアップロール５が棒状ロールからなる場合を例に挙げて説明したが、本発明はこれに限るものではなく、図３に示すように、バックアップロールとして、複数の球状体を具備するプレート（ベアリングプレート）を適用することも可能である。
【実施例】
【００６３】
以下、実施例及び比較例を示すことにより、本発明の特徴をより一層明らかにする。
【００６４】
＜実施例１＞
（１）ラビング処理
図１及び図２に示すラビング処理装置１００を用いて、厚み４０μｍのケン化処理を施したトリアセチルセルロースフィルムにラビング処理を施した。なお、搬送ベルト３表面の鏡面仕上げはＲａ＝０．０１μｍ、駆動ロール１、２の外径は５５０ｍｍ、フィルムの搬送速度は５ｍ／ｍｉｎ、バックアップロール５の外径は５０ｍｍ、隣接する各バックアップロール５の軸間距離Ｌ１〜Ｌ４は全て８０ｍｍとした。また、ラビングロール４（起毛布４ａを含む）の半径は７６．８９ｍｍとし、レーヨン製の起毛布を巻回したものを用いた。ラビングロール４の回転軸は、フィルムの搬送方向に対して直角方向から２３°傾斜させ、その回転数は１０００ｒｐｍ、押し込み量は０．５ｍｍとした。斯かる条件におけるラビング強度は２８９８ｍｍであった。
【００６５】
（２）液晶化合物を含有する塗布液の調整
下記の化学式で表される紫外線重合性ネマチック液晶化合物１ｇに光重合開始剤（チバスペシャリティーケミカルズ社製Irgacure９０７）０．０３ｇを加え、固形分が２０重量％になるようにトルエンで希釈し、１０分間攪拌して塗布液を得た。
【化１】
2007334056.tif 000007
【００６６】
（３）液晶性分子の塗布・固定
前記トリアセチルセルロースフィルムのラビング処理を施した表面に、キャップコーターを用いて前記塗布液を塗布し、９０℃で２分間乾燥させた後、室温に冷却し、紫外線を積算光量で１００ｍＪ／ｃｍ２照射することにより液晶性分子を硬化させて位相差フィルムを作製した。
【００６７】
＜実施例２＞
ラビングロール４の回転数を１２５０ｒｐｍに設定（この際のラビング強度は３６２３ｍｍ）したこと以外は、実施例１に準じて位相差フィルムを作製した。
【００６８】
＜比較例１〜９＞
ラビングロール４の回転数をそれぞれ下記の条件に設定したこと以外は、実施例１に準じて位相差フィルムを作製した。
（１）比較例１：５００ｒｐｍ（ラビング強度１４４９ｍｍ）
（２）比較例２：７５０ｒｐｍ（ラビング強度２１７４ｍｍ）
（３）比較例３：１５００ｒｐｍ（ラビング強度４３４７ｍｍ）
（４）比較例４：１６００ｒｐｍ（ラビング強度４６３７ｍｍ）
（５）比較例５：１７００ｒｐｍ（ラビング強度４９２７ｍｍ）
（６）比較例６：１７５０ｒｐｍ（ラビング強度５０７２ｍｍ）
（７）比較例７：１８００ｒｐｍ（ラビング強度５２１６ｍｍ）
（８）比較例８：１９００ｒｐｍ（ラビング強度５５０６ｍｍ）
（９）比較例９：２０００ｒｐｍ（ラビング強度５７９６ｍｍ）
【００６９】
＜評価結果＞
（１）位相差フィルムの配向状態の評価
まず最初に、実施例１、２及び比較例１〜９において作製した位相差フィルムの配向状態の評価結果について説明する。配向状態の評価は、互いの吸収軸が直交するように配置した２枚の偏光板の間に位相差フィルムを挟み、視認側の偏光板の吸収軸と位相差フィルムの遅相軸とが平行になるように積層した状態で視認することにより行った。表１に評価結果を示す。なお、表１の配向状態の欄に示す「○」は配向状態が良好（均一）であったことを、「×」は配向状態が不良（不均一）であったことを意味する。表１に示すように、ラビング強度２３００ｍｍ以上の条件でラビング処理を施して作製した実施例１、２及び比較例３〜９の位相差フィルムについては均一な配向状態が観察できたが、ラビング強度２３００ｍｍ未満（ラビングロール４の回転数８００ｒｐｍ未満）の条件でラビング処理を施して作製した比較例１、２の位相差フィルムは配向状態が不均一でありムラが発生することが分かった。
【００７０】
ただし、ラビング強度２３００ｍｍ以上の条件であっても、比較例８、９の位相差フィルムについては、ラビングロール４の回転数が大きすぎるため、この際に発生する熱によって、フィルムが変形するという問題が生じた。
【表１】
2007334056.tif 000008
【００７１】
（２）トリアセチルセルロースフィルムの異物付着評価
実施例１、２及び比較例１〜９において作製したラビング処理後のトリアセチルセルロースフィルム（位相差フィルムに液晶性分子を塗布する前の状態）をキーエンス製レーザ顕微鏡（型番：ＶＫ−８５００）で撮像し、該撮像画（２５６階調の白黒濃淡画像）を画像処理ソフトであるadobe photoshopによって同一の２値化レベルで２値化（２５６階調の１５１以上を白、１５０以下を黒とした）した。
【００７２】
図４は、上記のようにして得られた２値化画像の一例を示すものであり、図４（ａ）は実施例１に係るフィルムの２値化画像を、図４（ｂ）は比較例５に係るフィルムの２値化画像を示す。図４（ｂ）に示す２値化画像に比べて、図４（ａ）に示す２値化画像の方が、２値化によって抽出された白点の占める面積が小さいことが分かる。
【００７３】
そして、図４に例示したような２値化画像内の所定領域毎に、前記２値化によって抽出された白点（フィルムに付着した異物に相当）が占める面積の割合（付着異物割合）を算出した。その結果を前述した表１及び図５に示す。なお、表１には、２値化画像内の所定領域毎に算出した付着異物割合の最大値、最小値、及び２値化画像全体での平均値を示している。また、表１の異物付着の欄に示す「○」は異物付着が実用レベルで問題なかったことを、「×」は実用レベルで問題があったことを意味する。図５には、横軸にラビングロール４の回転数を、縦軸に付着異物割合の平均値をプロットした。
【００７４】
また、実施例１、２及び比較例１〜９において、レーザドップラ振動計（ＰＯＬＹＴＥＣ社製  ＣＶＬ−１０００）を搬送ベルト３の上方に配置し、ラビングロール４を各条件の回転数で回転させた状態で搬送ベルト３の上下方向の振動振幅を測定した。その結果を前述した表１及び図６に示す。なお、図６には、横軸にラビングロール４の回転数を、縦軸に搬送ベルト３の上下方向の振動振幅をプロットした。
【００７５】
表１及び図５に示すように、回転数１３００ｒｐｍ以下のラビングロール４でラビング処理を施した実施例１、２及び比較例１、２に係るフィルム（ラビング処理後のトリアセチルセルロースフィルム）については、付着異物割合が小さくなった（付着異物割合の平均値が０．１０％以下）。これは、表１及び図６に示すように、ラビングロール４の回転数を１３００ｒｐｍ以下に設定することにより、ラビングロール４と搬送ベルト３との共振現象が生じず、搬送ベルト３の上下方向の振動振幅を低減できたからであると考えられる。一方、比較例３〜９に係るフィルム、特に比較例５〜７に係るフィルムについては、搬送ベルト３の上下方向の振動振幅が大きくなり、付着異物割合も大きくなった。これは、ラビングロール４と搬送ベルト３とが共振して、搬送ベルト３の上下方向の振動振幅が大きくなり、搬送ベルト３によって支持されるトリアセチルセルロースフィルムの表面の平滑性が低下する結果、表面が過度に削れて、それが異物として基材表面に付着し易くなることが原因であると考えられる。
【００７６】
（３）総合評価
以上の結果を総合すると、ラビング強度２３００ｍｍ以上に設定し、且つラビングロール４の回転数を８００ｒｐｍ以上１３００ｒｐｍ以下に設定することにより、位相差フィルムの配向状態に優れると共に、基材フィルム表面に異物が付着し難く、良好な位相差フィルムの外観を維持することが可能であるといえる。
【図面の簡単な説明】
【００７７】
【図１】図１は、本発明の一実施形態に係る光学フィルムの製造方法におけるラビング処理工程を実施するためのラビング処理装置の概略構成を示す斜視図である。
【図２】図２は、図１に示すラビング処理装置を部分的に表す正面図であり、図２（ａ）はラビングロール近傍の正面図を、図２（ｂ）はラビングロールとプラスチックフィルム表面との接触箇所近傍を拡大して示す正面図である。
【図３】図３は、図１に示すラビング処理装置のバックアップロールの他の例を示す外観写真である。
【図４】図４は、本発明の実施例及び比較例においてラビング処理を施したトリアセチルセルロースフィルムの外観写真（２値化画像）の一例を示すものであり、図４（ａ）は実施例１に係るフィルムの２値化画像を、図４（ｂ）は比較例５に係るフィルムの２値化画像を示す。
【図５】図５は、ラビングロールの回転数と、基材表面に付着する異物の割合との関係を示すグラフである。
【図６】図６は、ラビングロールの回転数と、搬送ベルトの上下方向の振動振幅との関係を示すグラフである。
【符号の説明】
【００７８】
１，２…駆動ロール
３…搬送ベルト
４…ラビングロール
４ａ…起毛布
５…バックアップロール
１００…ラビング装置
Ｆ…プラスチックフィルム
【図１】
2007334056.tif 000009
【図２】
2007334056.tif 000010
【図３】
2007334056.tif 000011
【図４】
2007334056.tif 000012
【図５】
2007334056.tif 000013
【図６】
2007334056.tif 000014